Élastomère destiné à être utilisé dans un puits de forage ou une opération de puits de forage, comprenant un mélange : d’un élastomère partiellement fluoré ; et d’un élastomère de caoutchouc fluorocarboné. Elastomère selon la revendication 1, dans lequel l’élastomère partiellement fluoré et l’élastomère de caoutchouc fluorocarboné sont réticulés dans le mélange, ou dans lequel l’élastomère partiellement fluoré et l’élastomère de caoutchouc fluorocarboné sont répartis de manière homogène dans le mélange. Élastomère selon la revendication 1, dans lequel l’élastomère partiellement fluoré comprend des monomères de tétrafluoroéthylène et des monomères de propylène. Élastomère selon la revendication 3, dans lequel l’élastomère partiellement fluoré comprend en outre des monomères d’éther perfluorométhylvinylique ou des monomères d’éthylène. Élastomère selon la revendication 1, dans lequel l’élastomère partiellement fluoré présente une température de transition vitreuse de -15 ºC à 5 ºC. Élastomère selon la revendication 1, dans lequel l’élastomère de caoutchouc fluorocarboné comprend des monomères de fluorure de vinylidène. Élastomère selon la revendication 6, dans lequel l’élastomère de caoutchouc fluorocarboné comprend en outre des monomères d’hexafluoropropylène, des monomères de tétrafluoroéthylène, des monomères de propylène ou des monomères d’éther perfluorométhylvinylique. Élastomère selon la revendication 1, dans lequel l’élastomère de caoutchouc fluorocarboné présente une température de transition vitreuse de -40 ºC à -5 ºC, ou dans lequel l’élastomère de caoutchouc fluorocarboné comprend un caoutchouc fluorocarboné de qualité basse température, ayant une température de transition vitreuse de -40 ºC à -20 ºC. Élastomère selon la revendication 1, dans lequel le mélange comprend de 15 % à 85 % de l’élastomère partiellement fluoré, en poids, et dans lequel le mélange comprend de 15 % à 85 % de l’élastomère de caoutchouc fluorocarboné, en poids. Élastomère selon la revendication 1, présentant une première température de transition vitreuse à une première température de -40 ºC à -5 ºC et une seconde température de transition vitreuse à une seconde température de -15 ºC à 5 ºC. Élastomère selon la revendication 1, comprenant en outre : un ou plusieurs additifs choisis dans le groupe constitué de nanotubes de carbone, d’un élastomère hydrine, d’un élastomère de caoutchouc halobutyle et d’un élastomère de caoutchouc EPDM ; ou une ou plusieurs charges de renforcement choisies dans le groupe du noir de carbone ou de la silice. Procédé de fabrication d’un mélange élastomère destiné à être utilisé dans un puits de forage ou une opération de puits de forage, le procédé comprenant : la fourniture d’un élastomère partiellement fluoré ; la fourniture d’un élastomère de caoutchouc fluorocarboné ; le mélange de l’élastomère partiellement fluoré et de l’élastomère de caoutchouc fluorocarboné pour générer un mélange élastomère ; et la soumission du mélange élastomère à un processus de durcissement. Procédé selon la revendication 12, dans lequel le mélange comprend un ou plusieurs parmi : la soumission de l’élastomère partiellement fluoré à l’état de caoutchouc de gomme et de l’élastomère de caoutchouc fluorocarboné à l’état de caoutchouc de gomme à des forces de cisaillement pour mélanger l’élastomère partiellement fluoré et l’élastomère de caoutchouc fluorocarboné ; le mélange de l’élastomère partiellement fluoré et de l’élastomère de caoutchouc fluorocarboné à l’aide d’un broyeur à deux rouleaux, d’un mélangeur, d’une extrudeuse ou d’un mélangeur interne. l’ajout d’un agent de durcissement, d’un renfort, d’une charge ou d’un additif au mélange élastomère ; ou la soumission du mélange élastomère à un processus de vulcanisation. Procédé selon la revendication 13, dans lequel l’agent de durcissement comprend un bisphénol, une amine, un peroxyde, un isocyanate ou un oxyde de plomb. Article élastomère destiné à être utilisé dans un puits de forage ou une opération de puits de forage, sous la forme d’un joint comprenant un mélange : d’un élastomère partiellement fluoré ; et d’un élastomère de caoutchouc fluorocarboné, dans lequel le joint comprend un élément de garnissage, un joint moulé, un joint torique ou une garniture d’étanchéité.